(57)【特許請求の範囲】
【請求項１】
少なくとも一方が透明または半透明である一対の陽極および陰極からなる電極間に、少なくとも発光層を有する有機エレクトロルミネッセンス素子において、該発光層が下記化１および化２、
【化１】
−Ａｒ1−
〔ただし、Ａｒ1は、隣接する基と炭素−炭素結合を形成する二官能の基であり、共役結合に関与する炭素原子数が６個以上２２個以下からなる芳香族化合物基、ヘテロ原子を含有する炭素数４個以上２０個以下からなる六員環以上の複素環化合物基、または該芳香族化合物基もしくは複素環化合物基とビニレン基が結合した基から選ばれ、これらの基の化学構造式において隣接する２つの基と結合した２つの炭素原子の間で最短の経路に連続して存在する原子の個数が１、３または５のいずれかであるものを示す。〕
【化２】
−Ａｒ2−
〔ただし、Ａｒ2は、共役結合に関与する炭素原子数が６個以上２２個以下からなる芳香族化合物基、ヘテロ原子を含有する炭素数４個以上２０個以下からなる五員環以上の複素環化合物基、または該芳香族化合物基もしくは複素環化合物基とビニレン基が結合した基から選ばれ、これらの基の化学構造式において隣接する２つの基と結合した２つの炭素原子の間で最短の経路に連続して存在する炭素原子および窒素原子の個数の合計が偶数であるものを示す。〕
で表わされる繰り返し単位をそれぞれ１種類以上含み、化１で示される繰り返し単位が、繰り返し単位数で全体の２〜５０％含まれ、かつ固体状態で蛍光を有し、溶媒可溶性である高分子蛍光体を含むことを特徴とする有機エレクトロルミネッセンス素子。
【請求項２】
Ａｒ1が、隣接する基と炭素−炭素結合を形成する二官能の基であり、共役結合に関与する炭素原子数が６個以上２２個以下からなる芳香族化合物基とビニレン基が結合した基またはヘテロ原子を含有する炭素数４個以上２０個以下からなる六員環以上の複素環化合物基とビニレン基が結合した基から選ばれ、これらの基の化学構造式において隣接する２つの基と結合した２つの炭素原子の間で最短の経路に連続して存在する原子の個数が１、３または５のいずれかであるものを示すことを特徴とする請求項１記載の有機エレクトロルミネッセンス素子。
【請求項３】
化１で表わされる繰り返し単位が下記化３、
【化３】
0003707081.tif 000019
〔ここでＲ1〜Ｒ33は、それぞれ独立に、水素、シアノ基、炭素数１〜２０のアルキル基、アルコキシ基およびアルキルチオ基；炭素数６〜１８のアリール基およびアリールオキシ基；ならびに炭素数４〜１４の複素環化合物基からなる群から選ばれた基である。〕
に示す構造の少なくとも１つを含む繰り返し単位から選ばれることを特徴とする請求項１または２記載の有機エレクトロルミネッセンス素子。
【請求項４】
高分子蛍光体が、下記化４および化５、
【化４】
0003707081.tif 000020
【化５】
0003707081.tif 000021
〔ここでＸは、Ｃ−Ｒ45、Ｎから選ばれた基、Ｒ34〜Ｒ45は、それぞれ独立に、水素、シアノ基、炭素数１〜２０のアルキル基、アルコキシ基およびアルキルチオ基；炭素数６〜１８のアリール基およびアリールオキシ基；ならびに炭素数４〜１４の複素環化合物基からなる群から選ばれた基である。〕
で表わされる繰り返し単位からなる共重合体であることを特徴とする請求項１〜３のいずれかに記載の有機エレクトロルミネッセンス素子。
【請求項５】
陰極と発光層との間に、該発光層に隣接して電子輸送性化合物からなる層を設けたことを特徴とする請求項１〜４のいずれかに記載の有機エレクトロルミネッセンス素子。
【請求項６】
陽極と発光層との間に、該発光層に隣接して正孔輸送性化合物からなる層を設けたことを特徴とする請求項１〜４のいずれかに記載の有機エレクトロルミネッセンス素子。
【請求項７】
陰極と発光層との間に、該発光層に隣接して電子輸送性化合物からなる層および陽極と該発光層との間に、該発光層に隣接して正孔輸送性化合物からなる層を設けたことを特徴とする請求項１〜４のいずれかに記載の有機エレクトロルミネッセンス素子。
【発明の詳細な説明】
【０００１】
【産業上の利用分野】
本発明は、高分子蛍光体を用いて作成された有機エレクトロルミネッセンス素子（以下、有機ＥＬ素子ということがある。）および高分子蛍光体に関する。詳しくは、強い蛍光を有する溶媒可溶性の高分子蛍光体を用いて作成された高発光効率の有機ＥＬ素子および強い蛍光を有する溶媒可溶性の高分子蛍光体に関する。
【０００２】
【従来の技術】
無機蛍光体を発光材料として用いた無機エレクトロルミネッセンス素子（以下、無機ＥＬ素子ということがある。）は、例えばバックライトとしての面状光源やフラットパネルディスプレイ等の表示装置に用いられているが発光させるのに高電圧の交流が必要であった。
近年、Ｔａｎｇらは有機蛍光色素を発光層とし、これと電子写真の感光体等に用いられている有機電荷輸送化合物とを積層した二層構造を有する有機ＥＬ素子を作製し、低電圧駆動、高効率、高輝度の有機ＥＬ素子を実現させた（特開昭５９−１９４３９３号公報）。有機ＥＬ素子は、無機ＥＬ素子に比べ、低電圧駆動、高輝度に加えて多数の色の発光が容易に得られるという特長があることから素子構造や有機蛍光色素、有機電荷輸送化合物について多くの試みが報告されている〔ジャパニーズ・ジャーナル・オブ・アプライド・フィジックス（Ｊｐｎ．Ｊ．Ａｐｐｌ．Ｐｈｙｓ．）第２７巻、Ｌ２６９頁（１９８８年）〕、〔ジャーナル・オブ・アプライド・フィジックス（Ｊ．Ａｐｐｌ．Ｐｈｙｓ．）第６５巻、３６１０頁（１９８９年）〕。
【０００３】
これまでに、発光層に用いる材料としては、低分子量の有機蛍光色素が一般に用いられており、高分子量の発光材料としては、ＷＯ９０１３１４８号公開明細書、特開平３−２４４６３０号公報、アプライド・フィジックス・レターズ（Ａｐｐｌ．Ｐｈｙｓ．Ｌｅｔｔ．）第５８巻、１９８２頁（１９９１年）などで提案されていた。ＷＯ９０１３１４８号公開明細書の実施例には、可溶性前駆体を電極上に成膜し、熱処理を行なうことにより共役系高分子に変換されたポリ−ｐ−フェニレンビニレン薄膜が得られ、それを用いたＥＬ素子が開示されている。また、特開平３−２４４６３０号公報には、それ自身が溶媒に可溶であり、熱処理が不要であるという特長を有する共役系高分子が例示されている。アプライド・フィジックス・レターズ（Ａｐｐｌ．Ｐｈｙｓ．Ｌｅｔｔ．）第５８巻、１９８２頁（１９９１年）にも溶媒に可溶な高分子発光材料およびそれを用いて作成した有機ＥＬ素子が記載されている。しかし、これらの材料を用いて作成された有機ＥＬ素子は、発光効率が必ずしも十分に高くはなかった。
【０００４】
高分子発光材料の蛍光の量子収率を高める試みもすでに報告されている〔ネイチャー（Ｎａｔｕｒｅ）第３５６巻、４７頁（１９９２年）〕。可溶性中間体共重合体から熱分解により共役構造を生成する過程において、非共役構造を残存させることにより共役構造と非共役構造を有する高分子が得られ、強い蛍光を示す。ここでは、５−ジメトキシ−ｐ−フェニレン−メトキシ−エチレンは熱処理のみでは分解しにくいため、熱処理で共重合体全体が共役系高分子に転換することを抑制することに利用されている。
一方、強い蛍光を有する共役系低分子と脂肪族炭化水素をエーテル結合で連結した高分子は、共役鎖長が短いために青色の蛍光を示し、これを用いて青色発光有機ＥＬ素子が作成できることが報告されている〔マクロモレキュールズ（Ｍａｃｒｏｍｏｌｅｃｕｌｅｓ）第２６巻、１１８８頁（１９９３年）〕。
また、無置換のｐ−フェニレンビニレンとｍ−フェニレンビニレンの交互共重合体が緑青色の蛍光を有することが報告されている〔Ｖｙｓｏｋｏｍｏｌｅｋｕｌ．Ｓｏｅｄｉｎ．、第５巻、８０５頁（１９６３年）〕が、蛍光の量子収率やＥＬ特性については知られていなかった。
有機ＥＬ素子の発光効率という観点からは、ビニレン基にシアノ基を導入したポリ−ｐ−フェニレンビニレン誘導体が、電子親和性が高く、電子注入が容易になるために、これを用いると赤色発光有機ＥＬ素子が作成でき、これは、電子１個あたりに放出されるフォトンの割合が高い値を示すことが報告されている。〔ネイチャー（Ｎａｔｕｒｅ）第３６５巻、６２８頁（１９９３年）〕。
【０００５】
【発明が解決しようとする課題】
しかしながら、これまで報告された高分子を用いた有機ＥＬ素子では可溶性中間体を薄膜に成形したのち、高温の熱処理により共役系高分子構造に変換する必要があり、素子作成上、関連部材、例えば基板の材質に制限があった。また、前駆体高分子から熱処理により共役系高分子とする場合、高分子内の非共役部分の存在比率の制御は、熱処理条件等で行なうため、有機ＥＬ素子に用いた場合に、長時間の連続駆動下で素子の発熱などにより構造変化の恐れがあった。
また、共役系低分子を非共役の脂肪族炭化水素とエーテル結合で連結した高分子を用いた場合には、電荷輸送に寄与すると考えられる共役鎖長が短いため、電荷の移動が困難となることが予想される。
可溶性の共役系高分子では薄膜成形後の高温の熱処理は不要であるが、蛍光の量子収率や有機ＥＬ素子の発光効率が十分でなく、これらがより高い材料が求められている。
これまで知られているビニレン基にシアノ基を導入したポリ−ｐ−フェニレンビニレン誘導体は、必ずしも高分子自身の蛍光の量子収率が向上した訳ではない。
溶媒への溶解性が優れ、しかも蛍光の量子収率が高く、電気伝導特性も優れた高分子蛍光体、および高分子蛍光体を用いて塗布法により容易に作成できる高輝度の有機ＥＬ素子が要望されていた。
【０００６】
本発明の目的は、蛍光の量子収率が高く、溶媒への溶解性が優れ、電荷輸送性も優れた高分子蛍光体、および高分子蛍光体を用いて塗布法により容易に作成できる高輝度、高発光効率の有機ＥＬ素子を提供することにある。
【０００７】
【課題を解決するための手段】
本発明者等は、このような事情をみて、高分子蛍光体を発光層として用いた有機ＥＬ素子の発光効率を向上させるために鋭意検討した結果、高分子蛍光体として主鎖として共役結合を有し、特定の構造を有する繰り返し単位を含む高分子蛍光体を用いることにより、塗布法で容易に有機ＥＬ素子が作成でき、しかもこの有機ＥＬ素子は高発光効率を示すこと、および主鎖として共役結合を有し、特定の構造を有する繰り返し単位を含む高分子蛍光体が高い蛍光の量子収率を示すことを見い出し、本発明に至った。
【０００８】
すなわち本発明は次に記す発明である。
（１）少なくとも一方が透明または半透明である一対の陽極および陰極からなる電極間に、少なくとも発光層を有する有機エレクトロルミネッセンス素子において、該発光層が下記化１１および化１２
【化１１】
−Ａｒ1 −
〔ただし、Ａｒ1 は、隣接する基と炭素−炭素結合を形成する二官能の基であり、共役結合に関与する炭素原子数が６個以上２２個以下からなる芳香族化合物基、ヘテロ原子を含有する炭素数４個以上２０個以下からなる六員環以上の複素環化合物基、または該芳香族化合物基もしくは複素環化合物基とビニレン基が結合した基から選ばれ、これらの基の化学構造式において隣接する２つの基と結合した２つの炭素原子の間で最短の経路に連続して存在する原子の個数が１、３または５のいずれかであるものを示す。〕
【化１２】
−Ａｒ2 −
〔ただし、Ａｒ2 は、共役結合に関与する炭素原子数が６個以上２２個以下からなる芳香族化合物基、ヘテロ原子を含有する炭素数４個以上２０個以下からなる五員環以上の複素環化合物基、または該芳香族化合物基もしくは複素環化合物基とビニレン基が結合した基から選ばれ、これらの基の化学構造式において隣接する２つの基と結合した２つの炭素原子の間で最短の経路に連続して存在する炭素原子および窒素原子の個数の合計が偶数であるものを示す。〕
で表わされる繰り返し単位をそれぞれ１種類以上含み、化１で示される繰り返し単位が、繰り返し単位数で全体の２〜５０％含まれ、かつ固体状態で蛍光を有し、溶媒可溶性である高分子蛍光体を含むことを特徴とする有機エレクトロルミネッセンス素子。
【０００９】
（２）溶媒に可溶で、固体状態で蛍光を有し、ポリスチレン換算の数平均分子量が１０3 〜１０7 であり、下記化１３
【化１３】
0003707081.tif 000002
〔ただし、Ａｒ3 は、隣接する２つのビニレン基と炭素−炭素結合を形成する二官能の基であり、共役結合に関与する炭素原子数が６個以上２２個以下からなる芳香族化合物基またはヘテロ原子を含有する炭素数４個以上２０個以下からなる五員環以上の複素環化合物基から選ばれ、これらの基の化学構造式において隣接する２つのビニレン基と結合した２つの炭素原子の間で最短の経路に連続して存在する炭素原子および窒素原子の個数の合計が偶数であるものを示す。Ａｒ4 は、隣接した２つのビニレン基と炭素−炭素結合を形成する二官能の基であり、共役結合に関与する炭素原子数が６個以上２２個以下からなる芳香族化合物基またはヘテロ原子を含有する炭素数４個以上２０個以下からなる六員環以上の複素環化合物基から選ばれ、これらの基の化学構造式において隣接する２つのビニレン基と結合した２つの炭素原子の間で最短の経路に連続して存在する原子の個数が１、３または５のいずれかであるものを示す。〕
で示される繰り返し単位からなることを特徴とする高分子蛍光体。
【００１０】
（３）溶媒に可溶で、固体状態で蛍光を有し、ポリスチレン換算の数平均分子量が１０3 〜１０7 であり、下記化１４
【化１４】
0003707081.tif 000003
〔ただし、Ａｒ5 は、隣接する２つのビニレン基と炭素−炭素結合を形成する二官能の基であり、共役結合に関与する炭素原子数が６個以上２２個以下からなる芳香族化合物基またはヘテロ原子を含有する炭素数４個以上２０個以下からなる五員環以上の複素環化合物基から選ばれ、これらの基の化学構造式において隣接する２つのビニレン基と結合した２つの炭素原子の間で最短の経路に連続して存在する炭素原子および窒素原子の個数の合計が偶数であるものを示す。Ａｒ6 は、隣接する２つのビニレン基と炭素−炭素結合を形成する二官能の基であり、共役結合に関与する炭素原子数が６個以上２２個以下からなる芳香族化合物基またはヘテロ原子を含有する炭素数４個以上２０個以下からなる六員環以上の複素環化合物基から選ばれ、これらの基の化学構造式において隣接する２つのビニレン基と結合した２つの炭素原子の間に連続して存在する原子の個数が１、３または５のいずれかであるものを示す。〕
で示される繰り返し単位からなることを特徴とする高分子蛍光体。
【００１１】
（４）溶媒に可溶で、固体状態で蛍光を有し、ポリスチレン換算の数平均分子量が１０3 〜１０7 であり、上記化１３および下記化１５
【化１５】
0003707081.tif 000004
〔ただし、Ａｒ7 は、隣接する２つのビニレン基と炭素−炭素結合を形成する二官能の基であり、共役結合に関与する炭素原子数が６個以上２２個以下からなる芳香族化合物基またはヘテロ原子を含有する炭素数４個以上２０個以下からなる五員環以上の複素環化合物基から選ばれ、これらの基の化学構造式において隣接する２つのビニレン基と結合した２つの炭素原子の間で最短の経路に連続して存在する炭素原子および窒素原子の個数の合計が偶数であるものを示す。〕
で示される繰り返し単位からなる共重合体で、化１３の繰り返し単位が全繰り返し単位の５モル％以上含まれることを特徴とする高分子蛍光体。
【００１２】
（５）溶媒に可溶で、固体状態で蛍光を有し、ポリスチレン換算の数平均分子量が１０3 〜１０7 であり、上記化１４および上記化１５で示される繰り返し単位からなる共重合体で、化１４の繰り返し単位が全繰り返し単位の５モル％以上含まれることを特徴とする高分子蛍光体。
【００１３】
（６）化１１で表わされる繰り返し単位が下記化１６、
【化１６】
0003707081.tif 000005
〔ここでＲ1 〜Ｒ33は、それぞれ独立に、水素、シアノ基、炭素数１〜２０のアルキル基、アルコキシ基およびアルキルチオ基；炭素数６〜１８のアリール基およびアリールオキシ基；ならびに炭素数４〜１４の複素環化合物基からなる群から選ばれた基である。〕に示す構造の少なくとも１つを含む繰り返し単位から選ばれることを特徴とする（１）記載の有機エレクトロルミネッセンス素子。
【００１４】
（７）高分子蛍光体に含まれる化１３のＡｒ4 または化１４のＡｒ6 が上記化１７で表わされる構造を含む繰り返し単位から選ばれることを特徴とする（２）、（３）、（４）または（５）記載の高分子蛍光体。
【００１５】
（８）高分子蛍光体が、下記化１７および化１８、
【化１７】
0003707081.tif 000006
【化１８】
0003707081.tif 000007
〔ここでＸは、Ｃ−Ｒ45、Ｎから選ばれた基、Ｒ34〜Ｒ45は、それぞれ独立に、水素、シアノ基、炭素数１〜２０のアルキル基、アルコキシ基およびアルキルチオ基；炭素数６〜１８のアリール基およびアリールオキシ基；ならびに炭素数４〜１４の複素環化合物基からなる群から選ばれた基である。〕
で表わされる繰り返し単位からなる共重合体であることを特徴とする（１）または（６）記載の有機エレクトロルミネッセンス素子。
【００１６】
（９）高分子蛍光体に含まれる化１３のＡｒ3 、化１４のＡｒ5 または化１５のＡｒ7 が下記化１９、
【化１９】
0003707081.tif 000008
化１３のＡｒ4 または化１４のＡｒ6 が下記化２０
【化２０】
0003707081.tif 000009
〔ここでＸは、Ｃ−Ｒ53、Ｎから選ばれた基、Ｒ46〜Ｒ53は、それぞれ独立に、水素、シアノ基、炭素数１〜２０のアルキル基、アルコキシ基およびアルキルチオ基；炭素数６〜１８のアリール基およびアリールオキシ基；ならびに炭素数４〜１４の複素環化合物基からなる群から選ばれた基である。〕
で表わされる繰り返し単位からなる共重合体であることを特徴とする（２）、（３）、（４）、（５）または（７）記載の高分子蛍光体。
【００１７】
（１０）陰極と発光層との間に、該発光層に隣接して電子輸送性化合物からなる層を設けたことを特徴とする（１）、（６）または（８）記載の有機エレクトロルミネッセンス素子。
（１１）陽極と発光層との間に、該発光層に隣接して正孔輸送性化合物からなる層を設けたことを特徴とする（１）、（６）または（８）記載の有機エレクトロルミネッセンス素子。
【００１８】
（１２）陰極と発光層との間に、該発光層に隣接して電子輸送性化合物からなる層および陽極と該発光層との間に、該発光層に隣接して正孔輸送性化合物からなる層を設けたことを特徴とする（１）、（６）または（８）記載の有機エレクトロルミネッセンス素子。
（１３）少なくとも一方が透明または半透明である一対の陽極および陰極からなる電極間に、少なくとも発光層を有する有機エレクトロルミネッセンス素子において、該発光層が（２）、（３）、（４）、（５）、（７）または（９）記載の高分子蛍光体を含むことを特徴とする有機エレクトロルミネッセンス素子。
【００１９】
（１４）発光層が（２）、（３）、（４）、（５）、（７）または（９）記載の高分子蛍光体を含み、かつ陰極と該発光層との間に、該発光層に隣接して電子輸送性化合物からなる層を設けたことを特徴とする（１３）記載の有機エレクトロルミネッセンス素子。
（１５）発光層が（２）、（３）、（４）、（５）、（７）または（９）記載の高分子蛍光体を含み、かつ陽極と該発光層との間に、該発光層に隣接して正孔輸送性化合物からなる層を設けたことを特徴とする（１３）記載の有機エレクトロルミネッセンス素子。
【００２０】
（１６）発光層が（２）、（３）、（４）、（５）、（７）または（９）記載の高分子蛍光体を含み、かつ陰極と該発光層との間に、該発光層に隣接して電子輸送性化合物からなる層および陽極と該発光層との間に、該発光層に隣接して正孔輸送性化合物からなる層とを設けたことを特徴とする（１３）記載の有機エレクトロルミネッセンス素子。
【００２１】
次に、本発明の有機ＥＬ素子に用いられる高分子蛍光体について詳細に説明する。
【００２２】
該高分子蛍光体は、化１１、化１２で示される繰り返し単位をそれぞれ１種類以上含み、化１１で示される繰り返し単位が繰り返し単位数で２〜５０％含まれる共重合体である。該高分子蛍光体は、実質的な共役鎖長が適度な大きさになり、蛍光の量子収率が高くなる。繰り返し単位の構造にもよるが、化１１で示される繰り返し単位が繰り返し単位数で５〜３０％であることがより好ましい。
【００２３】
該高分子蛍光体において化１１のＡｒ1 としては、隣接する基と炭素−炭素結合を形成する二官能の基であり、共役結合に関与する炭素原子数が６個以上２２個以下からなる芳香族化合物基、ヘテロ原子を含有する炭素数４個以上２０個以下からなる六員環以上の複素環化合物基、または該芳香族化合物基あるいは複素環化合物基とビニレン基が結合した基から選ばれ、化学構造式において隣接する２つの基と結合した２つの炭素原子の間で最短の経路に連続して存在する原子の個数が１、３または５のいずれかであるものである。具体的には、化１６に示す２価の芳香族化合物基またはその誘導体基、およびこれらの基と下記化２１に示すビニレン基または置換ビニレン基とが結合したアリーレンビニレン基などが例示される。
【化２１】
0003707081.tif 000010
（Ｒ54、Ｒ55は、それぞれ独立に、水素、シアノ基、炭素数１〜２０のアルキル基、アルコキシ基およびアルキルチオ基；炭素数６〜１８のアリール基およびアリールオキシ基；ならびに炭素数４〜１４の複素環化合物基からなる群から選ばれた基である。）
これらのなかで１，３−フェニレン基、ナフタレン−１，３−ジイル基、ピリジン−２，６−ジイル基、キノリン−２，４−ジイル基、ならびにそれらがビニレン基と結合したアリーレンビニレン基、およびそれらに置換基のついた基が好ましい。
さらに好ましくは、１，３−フェニレン基、ピリジン−２，６−ジイル基、ならびにそれらがビニレン基と結合したアリーレンビニレン基、およびそれらに置換基のついた基である。
【００２４】
また、化１２のＡｒ2 としては、共役結合に関与する炭素原子数が６個以上２２個以下からなる芳香族化合物基、ヘテロ原子を含有する炭素数４個以上２０個以下からなる五員環以上の複素環化合物基、または該芳香族化合物基あるいは複素環化合物基とビニレン基が結合した基から選ばれ、化学構造式において隣接する２つの基と結合した２つの炭素原子の間で最短の経路に連続して存在する炭素原子および窒素原子の個数の合計が偶数であるものである。
具体的には、下記化２２に示す２価の芳香族化合物基またはその誘導体基、およびこれらの基と化２１に示すビニレン基あるいは置換ビニレン基とが結合したアリーレンビニレン基などが例示される。
【００２５】
【化２２】
0003707081.tif 000011
（Ｒ56〜Ｒ90は、それぞれ独立に、水素、シアノ基、炭素数１〜２０のアルキル基、アルコキシ基およびアルキルチオ基；炭素数６〜１８のアリール基およびアリールオキシ基；ならびに炭素数４〜１４の複素環化合物基からなる群から選ばれた基である。）
【００２６】
これらのなかで１，４−フェニレン基、ナフタレン−２，６−ジイル基、アントラセン−９，１０−ジイル基、ピリジン−２，５−ジイル基、２，５−チエニレン基、ならびにそれらがビニレン基と結合したアリーレンビニレン基およびそれらに置換基のついた基が好ましい。
さらに好ましくは、１，４−フェニレン基、ピリジン−２，５−ジイル基、２，５−チエニレン基、およびそれらがビニレン基と結合したアリーレンビニレン基、ならびにそれらに置換基のついた基である。
なお、上記の繰り返し単位を組み合わせることにより、より大きな繰り返し単位となる。例えば、１，４−フェニレン基と１，４−フェニレンビニレン基を組み合わせると、４，４’−ビフェニレンビニレン基となる。
【００２７】
ここで、置換基について述べると、炭素数１〜２０のアルキル基としては、メチル基、エチル基、プロピル基、ブチル基、ペンチル基、ヘキシル基、ヘプチル基、オクチル基、デシル基、ラウリル基などが挙げられ、メチル基、エチル基、ペンチル基、ヘキシル基、ヘプチル基、オクチル基が好ましい。
また、炭素数１〜２０のアルコキシ基としては、メトキシ基、エトキシ基、プロポキシ基、ブトキシ基、ペンチルオキシ基、ヘキシルオキシ基、ヘプチルオキシ基、オクチルオキシ基、デシルオキシ基、ラウリルオキシ基などが挙げられ、メトキシ基、エトキシ基、ペンチルオキシ基、ヘキシルオキシ基、ヘプチルオキシ基、オクチルオキシ基が好ましい。
【００２８】
アルキルチオ基としては、メチルチオ基、エチルチオ基、プロピルチオ基、ブチルチオ基、ペンチルチオ基、ヘキシルチオ基、ヘプチルチオ基、オクチルチオ基、デシルチオ基、ラウリルチオ基などが挙げられ、メチルチオ基、エチルチオ基、ペンチルチオ基、ヘキシルチオ基、ヘプチルチオ基、オクチルチオ基が好ましい。
アリール基としては、フェニル基、４−Ｃ1 〜Ｃ12アルコキシフェニル基（Ｃ1 〜Ｃ12は炭素数１〜１２であることを示す。）、４−Ｃ1 〜Ｃ12アルキルフェニル基、１−ナフチル基、２−ナフチル基などが例示される。
アリールオキシ基としては、フェノキシ基が例示される。
複素環化合物基としては２−チエニル基、２−ピロリル基、２−フリル基、２−、３−または４−ピリジル基などが例示される。
【００２９】
次に本発明の高分子蛍光体について説明する。
本発明の高分子蛍光体は、溶媒に可溶な高分子であって、該高分子の数平均分子量は１０3 〜１０7 であり、該高分子は前記化１３で示される繰り返し単位または化１４で示される繰り返し単位からなることを特徴とする高分子蛍光体、化１３で示される繰り返し単位と化１５で示される繰り返し単位との共重合体で化１３で示される繰り返し単位が全繰り返し単位の５モル％以上含まれることを特徴とする高分子蛍光体、あるいは化１４で示される繰り返し単位と化１６で示される繰り返し単位との共重合体で化１４で示される繰り返し単位が全繰り返し単位の５モル％以上含まれることを特徴とする高分子蛍光体である。
ここで、数平均分子量はクロロホルムを溶媒として、ゲルパーミエーションクロマトグラフィー（ＧＰＣ）により求めたポリスチレン換算の数平均分子量である。
【００３０】
繰り返し単位の構造にもよるが、化１３または化１４で示される繰り返し単位が全繰り返し単位の１０モル％以上であることがより好ましい。溶媒可溶性の観点からは、化１３で示される繰り返し単位のＡｒ3 、Ａｒ4 、化１４で示される繰り返し単位のＡｒ5 、Ａｒ6 、あるいは化１５で示される繰り返し単位のＡｒ7 のうち１つ以上が、１つ以上の炭素数４〜２０のアルキル基、アルコキシ基およびアルキルチオ基、炭素数６〜１８のアリール基およびアリールオキシ基ならびに炭素数４〜１４の複素環化合物基から選ばれた基を有していることが好ましい。
【００３１】
これらの置換基としては以下のものが例示される。炭素数４〜２０のアルキル基としては、ブチル基、ペンチル基、ヘキシル基、ヘプチル基、オクチル基、デシル基、ラウリル基などが挙げられ、ペンチル基、ヘキシル基、ヘプチル基、オクチル基が好ましい。
また、炭素数４〜２０のアルコキシ基としては、ブトキシ基、ペンチルオキシ基、ヘキシルオキシ基、ヘプチルオキシ基、オクチルオキシ基、デシルオキシ基、ラウリルオキシ基などが挙げられ、ペンチルオキシ基、ヘキシルオキシ基、ヘプチルオキシ基、オクチルオキシ基が好ましい。
アルキルチオ基としては、ブチルチオ基、ペンチルチオ基、ヘキシルチオ基、ヘプチルチオ基、オクチルチオ基、デシルオキシ基、ラウリルチオ基などが挙げられ、ペンチルチオ基、ヘキシルチオ基、ヘプチルチオ基、オクチルチオ基が好ましい。
アリール基としては、フェニル基、４−Ｃ1 〜Ｃ12アルコキシフェニル基、４−Ｃ1 〜Ｃ12アルキルフェニル基、１−ナフチル基、２−ナフチル基などが例示される。
アリールオキシ基としては、フェノキシ基が例示される。複素環化合物基としては２−チエニル基、２−ピロリル基、２−フリル基、２−、３−または４−ピリジル基などが例示される。
【００３２】
本発明の高分子蛍光体は、蛍光の量子収率が高い高分子蛍光体を得る観点から、前記の化１３または化１４で示される繰り返し単位を含むことが必要である。また、前記化１３で示される繰り返し単位と化１５で示される繰り返し単位との比、あるいは前記化１４で示される繰り返し単位と化１５で示される繰り返し単位との比に対応して、蛍光のピーク波長も変化するので、蛍光色を選択することができるという点で有利である。
【００３３】
なお、本発明の高分子蛍光体および本発明の有機ＥＬ素子に用いる高分子蛍光体は、ランダム、ブロックまたはグラフト共重合体であってもよいし、それらの中間的な構造を有する高分子、例えばブロック性を帯びたランダム共重合体であってもよい。蛍光の量子収率の高い共重合体を得る観点からは完全なランダム共重合体よりブロック性を帯びたランダム共重合体やブロックまたはグラフト共重合体が好ましい。
また本発明の有機ＥＬ素子は、薄膜からの発光を利用するので該高分子蛍光体は、固体状態で蛍光を有するものが用いられる。
【００３４】
本発明の高分子蛍光体および本発明の有機ＥＬ素子に用いる高分子蛍光体は、主鎖に折れ曲がった部分を有するので、基本的には溶剤に溶解させて成膜することが困難ではないが、より溶解性に優れ、成膜性のよい重合体を得るためには、１つの共役部分当たりに少なくとも１つ、炭素数４〜２０のアルキル基、アルコキシ基もしくはアルキルチオ基；炭素数６〜１８のアリール基もしくはアリールオキシ基；または炭素数４〜１４の複素環化合物基を置換基として１個以上核置換されたアリール基または複素環化合物基が含まれることがより好ましい。
【００３５】
これらの置換基としては以下のものが例示される。炭素数４〜２０のアルキル基としては、ブチル基、ペンチル基、ヘキシル基、ヘプチル基、オクチル基、デシル基、ラウリル基などが挙げられ、ペンチル基、ヘキシル基、ヘプチル基、オクチル基が好ましい。
また、炭素数４〜２０のアルコキシ基としては、ブトキシ基、ペンチルオキシ基、ヘキシルオキシ基、ヘプチルオキシ基、オクチルオキシ基、デシルオキシ基、ラウリルオキシ基などが挙げられ、ペンチルオキシ基、ヘキシルオキシ基、ヘプチルオキシ基、オクチルオキシ基が好ましい。
アルキルチオ基としては、ブチルチオ基、ペンチルチオ基、ヘキシルチオ基、ヘプチルチオ基、オクチルチオ基、デシルオキシ基、ラウリルチオ基などが挙げられ、ペンチルチオ基、ヘキシルチオ基、ヘプチルチオ基、オクチルチオ基が好ましい。
アリール基としては、フェニル基、４−Ｃ1 〜Ｃ12アルコキシフェニル基、４−Ｃ1 〜Ｃ12アルキルフェニル基、１−ナフチル基、２−ナフチル基などが例示される。
アリールオキシ基としては、フェノキシ基が例示される。複素環化合物基としては２−チエニル基、２−ピロリル基、２−フリル基、２−、３−または４−ピリジル基などが例示される。
【００３６】
これら置換基の数は、高分子の分子量と繰り返し単位の構成によっても異なるが、溶解性の高い共重合体を得る観点から、これらの置換基が分子量６００当たり１つ以上であることがより好ましい。
該高分子蛍光体に対する良溶媒としては、クロロホルム、塩化メチレン、ジクロロエタン、テトラヒドロフラン、トルエン、キシレンなどが例示される。高分子蛍光体の構造や分子量にもよるが、通常はこれらの溶媒に０．１ｗｔ％以上溶解させることができる。
【００３７】
本発明の高分子蛍光体および本発明の有機ＥＬ素子に用いる高分子蛍光体の重合度は、分子量がポリスチレン換算で１０3 〜１０7 であれば特に限定されず、繰り返し構造やその割合によっても変わる。成膜性の点から一般には繰り返し構造の合計数で好ましくは４〜１００００、さらに好ましくは５〜３０００、特に好ましくは１０〜２０００である。
【００３８】
有機ＥＬ素子作成の際に、これらの有機溶媒可溶性の高分子蛍光体を用いることにより、溶液から成膜する場合、この溶液を塗布後乾燥により溶媒を除去するだけでよく、また後述する電荷輸送材料を混合した場合においても同様な手法が適用でき、製造上非常に有利である。
【００３９】
本発明の有機ＥＬ素子に用いる高分子蛍光体の合成法としては特に限定されないが、例えば、化１１で示される繰り返し単位にアルデヒド基が２つ結合したジアルデヒド化合物と、化１２で示される繰り返し単位にハロゲン化メチル基が２つ結合した化合物とトリフェニルホスフィンとから得られるジホスホニウム塩からのＷｉｔｔｉｇ反応が例示される。ここで、ジアルデヒド化合物とジホスホニウム塩はそれぞれお互いに隣接して結合することができるが、それぞれ同じ構造の化合物どおしは隣接して結合することはない。よって、更に化１２で示される繰り返し単位にアルデヒド基が２つ結合したジアルデヒド化合物を加え、その存在割合を変えることにより、生成する高分子蛍光体の実質的な共役鎖長を自由に調節できる。
また、他の合成法としては、化１１で示される繰り返し単位を含む芳香族オリゴマーの両端にハロゲン化メチル基が結合した化合物と化１２で示される繰り返し単位にハロゲン化メチル基が２つ結合した化合物からの脱ハロゲン化水素法が例示される。
更に、化１１で示される繰り返し単位を含む芳香族オリゴマーの両端がスルホニウム塩となった化合物をアルカリで重合して得られる中間体から熱処理により該高分子蛍光体を得るスルホニウム塩分解法が例示される。
これらのうち、Ｗｉｔｔｉｇ反応による方法が、反応の制御や収率の点で好ましい。
【００４０】
また、本発明の高分子蛍光体の合成法としては特に限定されないが、例えばジャーナル・オブ・オルガニック・ケミストリー（Ｊ．Ｏｒｇ．Ｃｈｅｍ．）第２５巻、８１３頁（１９５９年）、マクロモレキュラー・ケミー（Ｍａｋｒｏｍｏｌ．Ｃｈｅｍ．）第７４巻７１頁（１９６４）等に記載されている方法と同様な方法を用いて共重合体を得ることができる。
すなわち、例えば相当するジアセトニトリル化合物、より具体的には、ｍ−フェニレンジアセトニトリルと、相当するジアルデヒド化合物、より具体的には、２，５−ジオクチルオキシテレフタルアルデヒドを、例えばエチルアルコール／クロロホルム混合溶媒中、ナトリウムメトキシドを用いて重合させるＫｎｏｅｖｅｎａｇｅｌ反応を挙げることができる。共重合体を得るために２種類以上のジアセトニトリルおよび／または２種類以上のジアルデヒド化合物を反応させてもよい。
さらに、Ｗｉｔｔｉｇ反応とＫｎｏｅｖｅｎａｇｅｌ反応は、どちらもリチウムエトキシド等を用いて行なうことができるので、ジアルデヒド化合物、ジホスホニウム塩化合物およびジアセトニトリル化合物を相当量ずつ混合して反応させれば、これらすべての共重合体が得られる。
【００４１】
より具体的に、本発明の有機EL素子に用いられる高分子蛍光体の１つの例であるアリーレンビニレン系共重合体の合成法を説明する。
例えば、Ｗｉｔｔｉｇ反応によりアリーレンビニレン系共重合体を得る場合は、まず、ビス（ハロゲン化メチル）化合物、より具体的には、２，５−ジオクチルオキシ−ｐ−キシリレンジブロミドをＮ，Ｎ−ジメチルホルムアミド溶媒中、トリフェニルホスフィンと反応させてホスホニウム塩を合成し、これと化１１の構造を含むジアルデヒド化合物、より具体的には、イソフタルアルデヒドとを、例えばエチルアルコール中、リチウムエトキシドを用いて縮合させるＷｉｔｔｉｇ反応により、１，３−フェニレン基を含むアリーレンビニレン系共重合体が得られる。
このとき、化１２の構造を含むジアルデヒド化合物、具体的にはテレフタルアルデヒドを添加すれば、より長い共役鎖長を有する共重合体が得られる。共重合体を得るために２種類以上のジホスホニウム塩および／または２種類以上のジアルデヒド化合物を反応させてもよい。
また、これらの重合体を有機ＥＬ素子の発光材料として用いる場合、その純度が発光特性に影響を与えるため、合成後、再沈精製、クロマトグラフによる分別等の純化処理をすることが望ましい。
【００４２】
本発明の発光材料を用いて作成される有機ＥＬ素子の構造については、少なくとも一方が透明または半透明である一対の電極間に設ける発光層中に前述の重合体からなる発光材料が用いられておれば、特に制限はなく、公知の構造が採用される。
例えば、該高分子蛍光体からなる発光層、もしくは該高分子蛍光体と電荷輸送材料（電子輸送材料と正孔輸送材料の総称を意味する）との混合物からなる発光層の両面に一対の電極を有する構造のもの、さらに発光層と陰極の間に電子輸送材料を含有する電子輸送層および／または発光層と陽極の間に正孔輸送材料を含む正孔輸送層を積層したものが例示される。
また、発光層や電荷輸送層は１層の場合と複数の層を組み合わせる場合も本発明に含まれる。さらに、発光層に例えば下記に述べる該高分子蛍光体以外の発光材料を混合使用してもよい。また、該高分子蛍光体および／または電荷輸送材料を高分子化合物に分散させた層とすることもできる。
【００４３】
本発明の重合体とともに使用される電荷輸送材料、すなわち、電子輸送材料または正孔輸送材料としては公知のものが使用でき、特に限定されないが、正孔輸送材料としてはピラゾリン誘導体、アリールアミン誘導体、スチルベン誘導体、トリフェニルジアミン誘導体等が、電子輸送材料としてはオキサジアゾール誘導体、アントラキノジメタンおよびその誘導体、ベンゾキノンおよびその誘導体、ナフトキノンおよびその誘導体、アントラキノンおよびその誘導体、テトラシアノアンスラキノジメタンおよびその誘導体、フルオレノン誘導体、ジフェニルジシアノエチレンおよびその誘導体、ジフェノキノン誘導体、８−ヒドロキシキノリンおよびその誘導体の金属錯体等が例示される。
【００４４】
具体的には、特開昭６３−７０２５７号、同６３−１７５８６０号公報、特開平２−１３５３５９号、同２−１３５３６１号、同２−２０９９８８号、同３−３７９９２号、同３−１５２１８４号公報に記載されているもの等が例示される。正孔輸送材料としてはトリフェニルジアミン誘導体、電子輸送材料としてはオキサジアゾール誘導体、ベンゾキノンおよびその誘導体、アントラキノンおよびその誘導体、８−ヒドロキシキノリンおよびその誘導体の金属錯体が好ましく、特に、正孔輸送材料としては４，４’−ビス（Ｎ（３−メチルフェニル）−Ｎ−フェニルアミノ）ビフェニル、電子輸送材料としては２−（４−ビフェニリル）−５−（４−ｔ−ブチルフェニル）−１，３，４−オキサジアゾール、ベンゾキノン、アントラキノン、トリス（８−キノリノール）アルミニウムが好ましい。これらのうち、電子輸送性の化合物と正孔輸送性の化合物のいずれか一方、または両方を同時に使用すればよい。これらは単独で用いてもよいし、２種類以上を混合して用いてもよい。
【００４５】
発光層と電極の間に電荷輸送層を設ける場合、これらの電荷輸送材料を使用して電荷輸送層を形成すればよい。
また、電荷輸送材料を発光層に混合して使用する場合、電荷輸送材料の使用量は使用する化合物の種類等によっても異なるので、十分な成膜性と発光特性を阻害しない量範囲でそれらを考慮して適宜決めればよい。通常、発光材料に対して１〜４０重量％であり、より好ましくは２〜３０重量％である。
【００４６】
本発明の高分子蛍光体と共に使用できる既知の発光材料としては特に限定されないが、例えば、ナフタレン誘導体、アントラセンおよびその誘導体、ペリレンおよびその誘導体、ポリメチン系、キサンテン系、クマリン系、シアニン系などの色素類、８−ヒドロキシキノリンおよびその誘導体の金属錯体、芳香族アミン、テトラフェニルシクロペンタジエンおよびその誘導体、テトラフェニルブタジエンおよびその誘導体などを用いることができる。具体的には、例えば特開昭５７−５１７８１号、同５９−１９４３９３号公報に記載されているもの等、公知のものが使用可能である。
【００４７】
次に、本発明の発光材料を用いた有機ＥＬ素子の代表的な作製方法について述べる。陽極および陰極からなる一対の電極で、透明または半透明な電極としては、ガラス、透明プラスチック等の透明基板の上に、透明または半透明の電極を形成したものが用いられる。  陽極の材料としては、導電性の金属酸化物膜、半透明の金属薄膜等が用いられる。具体的にはインジウム・スズ・オキサイド（ＩＴＯ）、酸化スズ等からなる導電性ガラスを用いて作成された膜（ＮＥＳＡなど）、Ａｕ、Ｐｔ、Ａｇ、Ｃｕ等が用いられる。作製方法としては真空蒸着法、スパッタリング法、メッキ法などが用いられる。
【００４８】
次いで、この陽極上に発光材料として上記重合体、または該重合体と電荷輸送材料を含む発光層を形成する。形成方法としてはこれら材料の溶液、混合液または溶融液を使用してスピンコーティング法、キャスティング法、ディッピング法、バーコート法、ロールコート法等の塗布法が例示される。溶液または混合液を用いることが好ましい。
【００４９】
発光層の膜厚としては０．５nm〜１０μｍ、好ましくは１nm〜１μｍである。電流密度を上げて発光効率を上げるためには１０〜５００nmの範囲が好ましい。なお、塗布法により薄膜化した場合には、溶媒を除去するため、減圧下あるいは不活性雰囲気下、３０〜３００℃、好ましくは６０〜２００℃の温度で加熱乾燥することが望ましい。
【００５０】
また、該発光層と電荷輸送層（正孔輸送層および電子輸送層の総称を意味する。）とを積層する場合には、上記の成膜方法で発光層を設ける前に陽極の上に正孔輸送層を形成する、および／または発光層を設けた後にその上に電子輸送層を形成することが好ましい。
【００５１】
電荷輸送層の成膜方法としては、特に限定されないが、粉末状態からの真空蒸着法、あるいは溶液に溶かした後のスピンコーティング法、キャスティング法、ディッピング法、バーコート法、ロールコート法等の塗布法、あるいは高分子化合物と電荷輸送材料とを溶液状態または溶融状態で混合し分散させた後のスピンコーティング法、キャスティング法、ディッピング法、バーコート法、ロールコート法等の塗布法を用いることができる。混合する高分子化合物としては、特に限定されないが、電荷輸送を極度に阻害しないものが好ましく、また、可視光に対する吸収が強くないものが好適に用いられる。電荷輸送性の高分子化合物であれば、低分子電荷輸送材料と混合しなくても電荷輸送層に用いることができる。
【００５２】
高分子化合物としては、例えば、ポリ（Ｎ−ビニルカルバゾール）、ポリアニリン及びその誘導体、ポリチオフェン及びその誘導体、ポリ（ｐ−フェニレンビニレン）及びその誘導体、ポリ（２，５−チエニレンビニレン）及びその誘導体、ポリカーボネート、ポリアクリレート、ポリメチルアクリレート、ポリメチルメタクリレート、ポリスチレン、ポリ塩化ビニル、ポリシロキサンなどが例示される。成膜が容易に行なえるという点では、塗布法を用いることが好ましい。
【００５３】
電荷輸送層の膜厚は、少なくともピンホールが発生しないような厚みが必要であるが、あまり厚いと、素子の抵抗が増加し、高い駆動電圧が必要となり好ましくない。したがって、電荷輸送層の膜厚は０．５ｎｍ〜１０μｍ、好ましくは１ｎｍ〜１μｍ、さらに好ましくは５〜２００ｎｍである。
【００５４】
次いで、発光層または電子輸送層の上に電極を設ける。この電極は電子注入陰極となる。その材料としては、特に限定されないが、イオン化エネルギーの小さい材料が好ましい。例えば、Ａｌ、Ｉｎ、Ｍｇ、Ｃａ、Ｌｉ、Ｍｇ−Ａｇ合金、Ｉｎ−Ａｇ合金、Ｍｇ−Ｉｎ合金、Ｍｇ−Ａｌ合金、Ｍｇ−Ｌｉ合金、Ａｌ−Ｌｉ合金、グラファイト薄膜等が用いられる。陰極の作製方法としては真空蒸着法、スパッタリング法等が用いられる。
【００５５】
【作用】
本発明において、該高分子蛍光体が発光材料として優れているのは、融点や分解温度が比較的高いので熱的に安定で、蛍光の量子収率が高いものと考えられる。また塗布法により容易に均一性に優れた発光層を形成できることから、非常に容易に高発光効率の有機ＥＬ素子を作製することができる。
【００５６】
【実施例】
以下本発明の実施例を示すが、本発明はこれらに限定されるものではない。
ここで、数平均分子量については、クロロホルムを溶媒として、ゲルパーミエーションクロマトグラフィー（ＧＰＣ）によりポリスチレン換算の数平均分子量を求めた。
実施例１
＜高分子蛍光体１の合成＞
２，５−ジオクチルオキシ−ｐ−キシリレンジブロミドをＮ，Ｎ−ジメチルホルムアミド溶媒中、トリフェニルホスフィンと反応させてホスホニウム塩を合成した。得られたホスホニウム塩９．５６重量部、イソフタルアルデヒド０．２６８重量部、およびテレフタルアルデヒド１．０７重量部を、エチルアルコールに溶解させた。１．５６重量部のリチウムエトキシドを含むエチルアルコール溶液をホスホニウム塩とジアルデヒドのエチルアルコール溶液に滴下し、室温で３時間重合させた。一夜室温で放置した後、沈殿を濾別し、エチルアルコールで洗浄後、クロロホルムに溶解、これにエタノールを加え再沈生成した。これを減圧乾燥して、重合体３．６４重量部を得た。これを高分子蛍光体１という。モノマーの仕込み比から計算される高分子蛍光体１の繰り返し単位とそのモル比を下記に示す。
【化２３】
0003707081.tif 000012
該高分子蛍光体１のポリスチレン換算の数平均分子量は、９．８×１０3 であった。該高分子蛍光体１の構造については赤外吸収スペクトル、ＮＭＲで確認した。
【００５７】
＜吸収スペクトル、蛍光スペクトルの測定と蛍光の量子収率の評価＞
高分子蛍光体１重合体は、クロロホルムに容易に溶解させることができた。その０．０５％クロロホルム溶液を石英板上にスピンコートして重合体の薄膜を作成した。この薄膜の紫外可視吸収スペクトルと蛍光スペクトルをそれぞれ島津製作所製自記分光光度計ＵＶ３６５および日立製作所製蛍光分光光度計８５０を用いて測定した。蛍光の量子収率の算出には４１０nmで励起した時の蛍光スペクトルを用いた。蛍光強度は、横軸に波数をとってプロットした蛍光スペクトルの面積を、４１０nmでの吸光度で割ることにより相対値として求めた。この高分子蛍光体１の蛍光強度（蛍光の量子収率の相対的な大きさ）は、表１に示すとおり、強かった。
【００５８】
＜素子の作成および評価＞
スパッタリングによって、４０ｎｍの厚みでＩＴＯ膜を付けたガラス基板に、実施例１で合成した高分子蛍光体１の１．０ｗｔ％クロロホルム溶液を用いて、ディッピングにより５０nmの厚みで成膜した。次いで、これを減圧下８０℃で１時間乾燥した後、電子輸送層として、トリス（８−キノリノール）アルミニウム（Ａｌｑ３）を０．１〜０．２ｎｍ／ｓの速度で７０ｎｍ蒸着した。最後に、その上に陰極としてマグネシウム−銀合金（Ｍｇ：Ａｇ＝９：１重量比）を１５０ｎｍ蒸着して有機ＥＬ素子を作製した。蒸着のときの真空度はすべて８×１０-6Ｔｏｒｒ以下であった。
この素子に電圧１０．５Ｖを印加したところ、電流密度１２６ｍＡ／ｃｍ2 の電流が流れ、輝度１０３７ｃｄ／ｍ2 の黄緑色のＥＬ発光が観察された。この時の発光効率は、０．８２ｃｄ／Ａであった。輝度はほぼ電流密度に比例していた。更に電流密度を増すと最高輝度１０５７８ｃｄ／ｍ2 に達した。また、ＥＬピーク波長は５３８ｎｍで、高分子蛍光体１の薄膜の蛍光ピーク波長とほぼ一致しており高分子蛍光体１よりのＥＬ発光が確認された。
【００５９】
実施例２
＜高分子蛍光体２の合成＞
イソフタルアルデヒド０．６７１重量部、およびテレフタルアルデヒド０．６７１重量部を用いた以外は実施例１と同じ方法で合成、洗浄、再沈を行ない、重合体３．４９重量部を得た。これを高分子蛍光体２という。モノマーの仕込み比から計算される高分子蛍光体２の繰り返し単位とそのモル比を下記に示す。
【化２４】
0003707081.tif 000013
該高分子蛍光体２のポリスチレン換算の数平均分子量は、９．８×１０3 であった。該高分子蛍光体２の構造については赤外吸収スペクトル、ＮＭＲで確認した。
＜吸収、蛍光スペクトルの測定、蛍光の量子収率の評価＞
実施例１と同じ方法で蛍光強度、吸収スペクトルと蛍光スペクトルのピーク波長を求めた。高分子蛍光体２の蛍光強度は、表１に示すとおり、強かった。
＜素子の作成および評価＞
高分子蛍光体１の代わりに高分子蛍光体２を用いた以外は、実施例１と同じ方法で素子を作成した。この素子に電圧１２．３Ｖを印加したところ、電流密度０．７８９ｍＡ／ｃｍ2 の電流が流れ、輝度１４．４ｃｄ／ｍ2 の緑色のＥＬ発光が観察された。この時の発光効率は、１．８３ｃｄ／Ａであった。輝度はほぼ電流密度に比例していた。また、ＥＬピーク波長は５３０ｎｍで、高分子蛍光体２の薄膜の蛍光ピーク波長とほぼ一致しており高分子蛍光体２よりのＥＬ発光が確認された。
【００６０】
比較例１
＜高分子蛍光体３の合成＞
２，５−ジヘプチルオキシ−ｐ−キシリレンジブロミドを、Ｎ，Ｎ−ジメチルホルムアミド溶媒中、トリフェニルホスフィンと反応させてホスホニウム塩を合成した。このホスホニウム塩７．４重量部と、テレフタルアルデヒド１重量部とをエチルアルコールに溶解させた。０．９重量部のリチウムエトキシドを含むエチルアルコール溶液をホスホニウム塩とジアルデヒドのエチルアルコール溶液に滴下し、室温で３時間重合させた。一夜室温で放置した後、沈殿を濾別し、エチルアルコールで洗浄後、クロロホルムに溶解、これにエタノールを加え再沈生成した。これを減圧乾燥して、重合体１．５重量部を得た。これを高分子蛍光体３という。モノマーの仕込み比から計算される高分子蛍光体３の繰り返し単位とそのモル比を下記に示す。
【化２５】
0003707081.tif 000014
該高分子蛍光体３のポリスチレン換算の数平均分子量は、１．０×１０4 であった。
【００６１】
＜吸収、蛍光スペクトルの測定、蛍光の量子収率の評価＞
実施例１と同じ方法で蛍光強度、吸収スペクトルと蛍光スペクトルのピーク波長を求めた。高分子蛍光体３の蛍光強度は、表１に示すとおり、実施例１の高分子蛍光体１よりも弱かった。
＜素子の作成および評価＞
高分子蛍光体１の代わりに高分子蛍光体３を用いた以外は、実施例１と同じ方法で素子を作成した。この素子に電圧１０．５Ｖを印加したところ、電流密度２０．５ｍＡ／ｃｍ2 の電流が流れ、輝度９８．０ｃｄ／ｍ2 の黄緑色のＥＬ発光が観察された。この時の発光効率は、０．４８ｃｄ／Ａであった。輝度はほぼ電流密度に比例していた。更に電流密度を増すと最高輝度２７７０ｃｄ／ｍ2 に達した。また、ＥＬピーク波長はほぼ５５０ｎｍで、高分子蛍光体３の薄膜の蛍光ピーク波長とほぼ一致しており高分子蛍光体３よりのＥＬ発光が確認された。
【００６２】
【表１】
0003707081.tif 000015
このように、実施例１の高分子蛍光体１および実施例２の高分子蛍光体２を用いて作成した有機ＥＬ素子は、比較例１の有機ＥＬ素子よりも、非常に高い発光効率を有するなど、優れたＥＬ特性を示した。
【００６３】
実施例３
＜高分子蛍光体４の合成＞
２，５−ジオクチルオキシテレフタルアルデヒド１．９５重量部とｍ−フェニレンジアセトニトリル０．７８重量部とを、エチルアルコール１００重量部／クロロホルム１００重量部の混合溶媒に溶解させた。これに０．３重量部の２８％ナトリウムメトキシド／メタノール溶液を加え、室温で６時間攪拌した後、エチルアルコール２００重量部を加え、室温で一夜放置した。次に、生成した沈殿を濾別し、エチルアルコールで洗浄後、エチルアルコール／水混合溶媒、更にエチルアルコールで洗浄、これを減圧乾燥して、重合体０．５重量部を得た。これを高分子蛍光体４という。モノマーの仕込み比から計算される高分子蛍光体４の繰り返し単位を下記に示す。
【化２６】
0003707081.tif 000016
該高分子蛍光体４のポリスチレン換算の数平均分子量は、５×１０3 であった。
該高分子蛍光体４の構造については赤外吸収スペクトル及び 1Ｈ−ＮＭＲで確認した。
【００６４】
＜吸収、蛍光スペクトルの測定と蛍光の量子収率の評価＞
実施例１と同じ方法で蛍光強度、吸収スペクトルと蛍光スペクトルのピーク波長を求めた。高分子蛍光体４の薄膜の蛍光強度は、表２に示すとおり強かった。
【００６５】
比較例２
＜高分子蛍光体５の合成＞
２，５−ジオクチルオキシテレフタルアルデヒド１．９５重量部とｐ−フェニレンジアセトニトリル０．７８重量部とを、エチルアルコール１００重量部／クロロホルム１００重量部の混合溶媒に溶解させた。これに０．３重量部の２８％ナトリウムメトキシド／メタノール溶液を加え、室温で６時間攪拌した後、エチルアルコール２００重量部を加え、室温で一夜放置した。次に、生成した沈殿を濾別し、エチルアルコールで洗浄後、エチルアルコール／水混合溶媒、更にエチルアルコールで洗浄、これを減圧乾燥して、重合体０．５重量部を得た。これを高分子蛍光体５という。モノマーの仕込み比から計算される高分子蛍光体５の繰り返し単位を下記に示す。
【化２７】
0003707081.tif 000017
該高分子蛍光体５のポリスチレン換算の数平均分子量は、７×１０3 であった。
該高分子蛍光体５の構造については赤外吸収スペクトル及び 1Ｈ−ＮＭＲで確認した。
【００６６】
＜吸収、蛍光スペクトルの測定、蛍光の量子収率の評価＞
実施例１と同じ方法で蛍光強度、吸収スペクトルと蛍光スペクトルのピーク波長を求めた。高分子蛍光体５の蛍光強度は、表２に示すとおり弱かった。
【表２】
0003707081.tif 000018
このように、実施例３の高分子蛍光体４は、比較例２の高分子蛍光体５よりも、薄膜状態で高い蛍光の量子効率を有するなど、優れた蛍光特性を示した。
【００６７】
【発明の効果】
本発明の高分子蛍光体を用いた有機ＥＬ素子は、作成が容易で、また優れた発光特性を示すので、バックライトとしての面状光源，フラットパネルディスプレイ等の装置として好ましく使用できる。本発明の高分子蛍光体は、強い蛍光を有している上、有機溶媒に可溶であり、有機ＥＬ素子の発光材料、色素レーザー用の色素等として用いることができる。